Brevet FR2948690A1 — publié le 20110204

La présente invention concerne une pièce comportant un substrat formé dans un matériau conducteur des électrons et, sur au moins une partie de la surface du substrat, un revêtement comportant une couche de revêtement céramique. En particulier, l'invention concerne une pièce destinée à des applications à haute température, en particulier dans le domaine aéronautique. Une telle couche de revêtement céramique est notamment utilisée en particulier à titre de barrière thermique : grâce aux propriétés d'isolation thermique (très faible conductivité thermique), il est possible d'abaisser la température de fonctionnement du substrat sous-jacent d'un gradient de température qui peut dépasser 100°C. Par ailleurs, des couches métalliques sont utilisées, soit seules soit comme sous-couche entre le substrat et la couche de revêtement céramique, pour leurs propriétés de résistance à la corrosion par oxydation à chaud, en particulier lorsque ces couches métalliques comportent de l'aluminium qui engendre par oxydation une couche d'alumine a-Al203 protectrice notamment sous conditions de faible pression partielle de dioxygène et/ou à de températures supérieures à 1000°C sous pression atmosphérique. On peut en particulier mentionner les couches d'aluminiures et d'alliages de type MCrAIY, M étant un métal choisi parmi le nickel, le cobalt, le fer ou un mélange de ces métaux. Une telle oxydation s'effectue notamment de façon naturelle à l'air à des températures élevées. On connaît à l'heure actuelle plusieurs méthodes pour fabriquer de telles couches céramiques ou métalliques. La méthode de dépôt chimique en phase vapeur (dénommée CVD) est une méthode de dépôt de films minces, à partir de précurseurs gazeux. Elle présente l'avantage d'être relativement économique et de permettre une distribution homogène ainsi qu'un contrôle de l'épaisseur de la couche de revêtement. Par contre, cette méthode de fabrication utilise des espèces polluantes (précurseurs/activateurs) et nécessite un traitement ultérieur de ces déchets. En outre, les températures d'élaboration sont relativement élevées et le temps de fabrication de la couche de revêtement est de l'ordre de plusieurs heures, au moins trois heures, pour des applications à des pièces thermomécaniques dans des domaines tels que l'aéronautique. Les couches de revêtement déposées sur des substrats selon cette technique sont classiquement des couches d'aluminiures. Pour améliorer la durée de vie et les performances des substrats avec leurs couches de revêtement, on a proposé en particulier d'améliorer l'adhérence de la couche d'oxydes protecteurs par platinisation des couches d'aluminiures. Cependant, le platine est une matière première très onéreuse et la platinisation induit un certain nombre d'opérations supplémentaires avant l'aluminisation, ce qui augmente davantage les coûts de production. Les techniques de projection thermique consistent en l'envoi d'un gaz vecteur servant à accélérer et transporter jusqu'au substrat de fines particules (typiquement 5 à 100 micromètres) qui peuvent être à l'état liquide, pâteux voir solide. Ce gaz vecteur peut être aussi source enthalpique, permettant de chauffer ces particules jusqu'au point de fusion (notamment dans le cas de la projection plasma). De manière générale, les techniques de projection sont directionnelles, c'est-à-dire qu'elles envoient un jet suivant un axe linéaire, de sorte que cette technique nécessite la mise en oeuvre de systèmes automatisés ou des post-traitements coûteux destinés à projeter et/ou égaliser la couche projetée sur toutes les parties d'un substrat de forme géométrique complexe. En outre, cette technique de projection utilise des poudres fabriquées par des procédés polluants, en particulier par atomisation sous vide. Les couches de revêtement déposées sur des substrats selon cette technique sont classiquement des couches MCrAIY, par exemple FeCrAIY, CoCrAIY ou NiCoCrAIY. Ces éléments nécessitent, pour être déposés, d'être thermiquement et chimiquement compatibles avec le substrat. On connaît également la technique d'ajout d'éléments réactifs sous forme métallique à la surface d'un alliage ou d'un revêtement par implantation ionique. Cette technique, relativement coûteuse, nécessite l'emploi d'un accélérateur de particules et d'une enceinte sous vide, ce qui limite la taille des pièces/substrats pouvant être implantées et ne permet qu'un dopage superficiel, de l'ordre de 0,05 à 0,5 pm. La géométrie des pièces/substrats doit aussi être simple, essentiellement plane. Il est également possible de former cette couche en appliquant une suspension aqueuse ou organique (� s/urry� ou sol-gel) formant une peinture qui peut être appliquée au pinceau, à la brosse, ou bien en immergeant les pièces (� dipping �) et qui est ensuite vaporisée. Cependant, dans ce cas, on utilise des liants, notamment organiques, qui libèrent des éléments volatiles éventuellement nocifs. En outre, afin d'obtenir une épaisseur suffisante pour la couche de revêtement, il est nécessaire de réaliser l'application de la suspension à plusieurs reprises successives, ce qui engendre un procédé relativement long à mettre en oeuvre compte-tenu des étapes de séchage intermédiaires. De plus, il est difficile d'appliquer de façon homogène une telle suspension sur des pièces de forme complexe. Les revêtements protecteurs proposés sont la plupart du temps coûteux, relativement polluants et présentent une durée de vie limitée avec l'accroissement des températures en service. La présente invention a pour objectif de proposer un revêtement alternatif qui permette de former une barrière thermique et/ou un revêtement protecteur contre les phénomènes d'oxydation à chaud. On cherche également à proposer un revêtement qui présente de bonnes propriétés d'adhérence. Un autre objectif est de proposer un revêtement qui présente des propriétés de captation d'espèces nocives et polluantes qui permet de réduire les émissions de gaz à effet de serre. A cet effet, l'invention concerne une pièce comportant un substrat formé dans un matériau conducteur des électrons et, sur au moins une partie de la surface du substrat, un revêtement comportant une couche de revêtement céramique, caractérisée en ce que ladite couche de revêtement comporte au moins un oxyde parmi le groupe comprenant les oxydes de lanthanides, d'yttrium, de zirconium et d'hafnium et en ce que ladite couche de revêtement présente une concentration en lacunes d'oxygène supérieure ou égale à 1.1017/cm3. Parmi les sels de lanthanide, on choisit de préférence le cérium, ou bien encore le lanthane et/ou le gadolinium, mais il est possible d'utiliser également l'un parmi les autres lanthanides, à savoir praséodyme, néodyme, prométhium, samarium, europium, terbium, dysprosium, holmium, erbium, thulium, ytterbium et lutécium, Une telle couche de revêtement céramique à base d'au moins un oxyde d'élément de terre rare permet de réaliser un revêtement formant une barrière thermique et capable d'apporter une protection contre les phénomènes d'oxydation. En effet, la présence d'un nombre important de lacunes d'oxygène permet d'accéder à une bonne résistance à l'oxydation à haute température. Notamment, une telle couche de revêtement céramique peut constituer à elle seule, sans dépôt préalable d'une sous-couche de liaison métallique, un revêtement complet. De préférence, la concentration en lacunes d'oxygène de la couche de revêtement est supérieure ou égale à 10.1020/cm3. Selon une disposition préférentielle, ladite couche de revêtement présente une pluralité de fissures débouchant à sa surface. Cette caractéristique donne une apparence morphologique de � boue séchée � de la surface de la couche de revêtement. Par exemple, la distance entre deux fissures voisines est comprise entre 5 et 50 �m. De préférence, lesdites fissures présentent une largeur I comprise entre 1 et 25 �m. En effet, la présence de ces fissures permet un accès limité à l'oxygène environnant, à travers la couche de revêtement, jusqu'au substrat, et elle accentue la réduction de la conductivité thermique de la couche de revêtement. Selon une disposition préférentielle, ladite couche de 25 revêtement présente une épaisseur d'au moins 5 �m et d'au plus 100 �m. Par ailleurs, de préférence, ladite couche de revêtement comprend : - entre 0,5 et 35 % atomique d'oxydes de lanthanides et/ou d'yttrium et/ou de zirconium et/ou d'hafnium, 30 - entre 0,5 et 75 % atomique d'oxygène, - entre 0,5 et 30 % atomique d'azote. Selon une disposition préférentielle, ladite couche de revêtement comprend des oxydes de cérium Ce2O3 et/ou CeO2. Selon une autre disposition préférentielle, la couche de 35 revêtement comporte au moins deux oxydes parmi le groupe comprenant les oxydes de lanthanides, d'yttrium, de zirconium et d'hafnium. Selon une autre disposition préférentielle, la couche de revêtement comporte au moins de l'oxyde de cérium. Cette disposition s'applique dans le cas où couche de revêtement comporte un seul, deux ou davantage d'oxydes parmi le groupe comprenant les oxydes de lanthanides, d'yttrium, de zirconium et d'hafnium. De préférence, ledit substrat est formé dans un matériau appartenant au groupe comprenant les superalliages, les superalliages à base de nickel, les superalliages à base de cobalt, le titane et ses alliages, les composés intermétalliques à base d'aluminiures et/ou de siliciures, les composites à matrice métallique, les composites à matrice céramique et les composites à matrice organique. Si le substrat est à base d'aluminiure(s), on choisit en particulier l'un des aluminiures suivants, ou un mélange d'entre eux : aluminiure de nickel, de cobalt, de fer, de titane, de ruthénium ou de platine. Si le substrat est à base de siliciure(s), on choisit en en particulier l'un des siliciures suivants, ou un mélange d'entre eux : siliciure de molybdène ou de fer. Selon une disposition avantageuse, ledit substrat comporte de l'aluminium et en ce que le revêtement comporte, entre le substrat et la 20 couche de revêtement, une couche d'alumine. D'autres caractéristiques et avantages de l'invention apparaîtront mieux à la lecture de la description qui suit et qui se réfère aux dessins annexés sur lesquels : - la figure 1 représente schématiquement un montage 25 pouvant être utilisé pour la mise en oeuvre d'une méthode de fabrication préférentielle de la couche de revêtement selon l'invention, - les figures 2 à 4 sont des vues micrographiques de la surface d'une couche de revêtement obtenue selon la méthode de fabrication préférentielle de la de la couche de revêtement de la présente invention, 30 en utilisant des densités de courant différentes, - les figures 5 et 6 sont des vues micrographiques de la surface d'une couche de revêtement de la présente invention obtenue selon la méthode de fabrication préférentielle, en utilisant des formulations différentes de sels contenus dans l'électrolyte, 35 - les figures 7 à 9 sont des coupes micrographiques représentant la couche de revêtement déposée à la surface du substrat, respectivement sans traitement thermique, avec un premier traitement thermique et avec un deuxième traitement thermique, - la figure 10 représente le comportement à l'oxydation isotherme, par analyse thermogravimétrique, d'un substrat nu et d'un substrat revêtu selon différentes alternatives, et - la figure 11 représente le comportement à l'oxydation cyclique, par analyse gravimétrique, d'un substrat nu et d'un substrat revêtu selon différentes alternatives. Selon une possibilité donnée à titre d'exemple préférentiel de méthode de fabrication de la couche de revêtement céramique recouvrant au moins une partie de la surface du substrat formant la pièce, la couche de revêtement est déposée sur le substrat uniquement par un procédé d'électrodéposition cathodique (ou CELD pour � Cathodic ELectroDeposition �) entre au moins une cathode et une anode. Il est entendu que le substrat est formé dans un matériau conducteur des électrons et constitue la cathode. Pour obtenir la composition de la couche de revêtement céramique selon l'invention, l'électrolyte comprend au moins un sel parmi le groupe comprenant les sels de lanthanides, d'yttrium, de zirconium et d'hafnium de sorte que par le procédé d'électrodéposition la couche de revêtement comporte au moins un oxyde parmi le groupe comprenant les oxydes de lanthanides, d'yttrium, de zirconium et d'hafnium. Cette méthode permet de former une couche de revêtement, soit directement sur le substrat constituant le matériau de la pièce, soit sur une sous-couche recouvrant la pièce et constituant alors le substrat à recouvrir. Il est également possible de ne recouvrir qu'une partie de la surface du substrat, par exemple en utilisant un masque dans la ou les zones sur lesquelles on ne souhaite pas déposer la couche de revêtement, ou bien par électrodéposition locale. Selon une disposition possible, ledit électrolyte comporte au moins deux sels parmi le groupe comprenant les sels de lanthanides, d'yttrium, de zirconium et d'hafnium de sorte que par le procédé d'électrodéposition la couche de revêtement comporte au moins deux oxydes parmi le groupe comprenant les oxydes de lanthanides, d'yttrium, de zirconium et d'hafnium. De cette façon, on réalisa la co-déposition d'oxo-hydroxydes de terre rare mixtes en une seule étape (par exemple cérium et lanthane, ou encore cérium et lanthane et gadolinium, etc.). Une telle méthode de fabrication d'une couche de revêtement selon l'invention est particulièrement écologique et économique (temps court de réalisation, réalisation sous pression atmosphérique évitant les matériels de mise sous vide) par rapport à des techniques de dépôt en phase vapeur ou de projection thermique. De cette façon, il est possible de revêtir des pièces non revêtues jusqu'alors. En outre, la mise en oeuvre de cette méthode de fabrication est compatible avec des pièces percées : la géométrie des lignes de courant empêchant tout dépôt significatif dans les trous, en particulier des trous de refroidissement de petite taille qui ne sont ainsi pas obstrués, Egalement, il faut noter que l'emploi d'une telle méthode évite le recours à des produits chimiques dangereux ainsi que la production de déchets toxiques. L'installation d'électrodéposition 20 pouvant être utilisée comporte une unique cuve 22 remplie d'électrolyte 24 dans lequel est plongée la pièce formant le substrat à recouvrir et qui sert de cathode 26 (électrode de travail). Une anode 28 (ou contre-électrode) est également immergée dans l'électrolyte 24. Cette anode 28 est constituée en un matériau chimiquement inerte par rapport au bain électrolytique (électrolyte), par exemple sous la forme d'une grille de platine, et est positionnée de manière à créer des lignes de courant homogènes au niveau du substrat (cathode 26). Avantageusement, le procédé d'électrodéposition utilise en outre une électrode de référence 30, qui est placée à proximité de la cathode 26, et ce pour minimiser les effets de résistance de l'électrolyte 24 et pour permettre un meilleur contrôle lors de l'électrodéposition. Cette électrode de référence 30 est de préférence constituée d'une électrode au calomel saturée ECS (chlorure mercureux Hg2Cl2). Cette installation d'électrodéposition 20 à trois électrodes permet le suivi in-situ précis de la densité de courant et de la tension simultanément à la réalisation de la couche de revêtement. Les trois électrodes (cathode 26, anode 28 et l'électrode de référence 30) sont reliées à une source de courant électrique 32 couplée à un système de contrôle et d'acquisition des données 34. Selon une première alternative, on utilise le mode potentiostatique, dans lequel la source de courant électrique 32 impose entre l'anode 28 et la cathode 26 une tension (potentiel ou voltage). Dans ce cas, la source de courant électrique 32 est un potentiostat et le procédé d'électrodéposition est effectué par application d'une tension entre la cathode 26 et l'anode 28. De préférence, la tension appliquée entre la cathode 26 et l'anode 28 est comprise entre -30 et +30 V (volts), de préférence entre -2,5 et +2,5V. Selon une deuxième alternative, préférentielle, on utilise le mode galvanostatique, dans lequel la source de courant électrique 32 impose entre l'anode 28 et la cathode 26 une densité de courant. Dans ce cas, la source de courant électrique 32 est un galvanostat et le procédé d'électrodéposition est effectué par application d'une densité de courant entre la cathode 26 et l'anode 28. De préférence, la densité de courant appliquée entre la cathode 26 et l'anode 28 est comprise entre -0,5 et -5 mA/cm2 (milliampère par centimètre carré), de préférence entre -0,5 et -2 mA/cm2. L'électrolyte contient la (ou les) espèces à déposer sur la cathode, sous la forme de sels dissouts dans cet électrolyte 24. L'application d'une densité de courant ou d'un potentiel électrique permet la réduction des espèces avec lesquelles on va former la couche de revêtement de céramique à l'interface (couche de diffusion) entre le volume d'électrolyte et la surface de la cathode 26 (substrat). On peut obtenir des caractéristiques homogènes ou en gradient dans l'épaisseur du dépôt (composition, microstructure, caractéristiques cristallographiques....). Les sels sont composés d'une ou de plusieurs espèces anioniques et/ou cationiques, en particulier de nitrates, de sulfates, de chlorures ou d'acétate, avec une préférence pour les nitrates. Ainsi, de préférence, l'électrolyte comprend des sels de nitrate, en particulier de nitrate de cérium, en concentration supérieure ou égale à 0,05 mole par litre. On peut prévoir des sels de nitrate en concentration supérieure ou égale à 0,1 mole par litre. La ou les espèces cationiques de la couche de revêtement électrodéposée appartiennent au groupe formé des espèces de la série des lanthanides, de l'yttrium, du zirconium et de l'hafnium. On utilise de préférence le cérium ou toute combinaison incluant le cérium. L'utilisation du lanthane ou du gadolinium est également privilégiée. Cet électrolyte 24 présente une composition et une concentration qui est dépendante de la quantité de sel dissout dans le solvant. En particulier, l'électrolyte 24 présente une forte conductivité ionique, entre 25 et 1000 mS.m2/mol-1 (milliSiemens mètre carré par mole), de préférence entre 150 et 500 mS.m2/mol-l. L'électrolyte 24 est une solution relativement concentrée d'un ou plusieurs sels contenant un ou plusieurs lanthanides et/ou yttrium et/ou zirconium et/ou hafnium. Ainsi, on prévoit une concentration totale de l'électrolyte 24 comprise entre 0,05 et 5 moles par litre. De préférence, les sels de lanthanides, d'yttrium, de zirconium et d'hafnium se présentent initialement dans l'électrolyte à une concentration comprise entre 0,05 et 5 moles par litre, de préférence entre 0,1 et 0,3 moles par litre. Le solvant de l'électrolyte 24 est à base aqueuse ou une solution alcoolique (éthanol) ou encore à base de cétone, d'ester ou d'aldéhyde, ou bien un mélange entre deux d'entre eux. On préfère un électrolyte avec un solvant à base aqueuse qui est moins polluant et plus facile à régénérer. De préférence, la température de l'électrolyte 24 est comprise entre 4°C et 100°C, et de préférence entre 15°C et 25°C (température ambiante) afin d'éviter de fortes évaporations et de consommer moins d'énergie à maintenir la température de l'électrolyte 24. En outre, une telle gamme de température permet d'obtenir des tailles de cristaux et une concentration en lacunes d'oxygène optimales pour des applications contre l'oxydation à haute température et/ou des applications de barrière thermique. De préférence, le pH de l'électrolyte 24 est inférieur à 7, voire nettement acide entre 2,5 et 5,5. De façon complémentaire, mais non nécessaire, l'électrolyte 24 comprend en outre un ou plusieurs additifs et/ou tensioactifs. La cuve 22 comprenant l'électrolyte et les trois électrodes 26, 28 et 30 est en contact avec l'air ambiant à pression atmosphérique. Cette cuve 22 est inerte vis-à-vis de l'électrolyte 24. Une légère agitation de l'électrolyte 24 est possible. De préférence, l'électrodéposition dure au plus 1 heure. Cette durée est de préférence comprise entre 10 et 30 minutes, et de préférence entre 15 et 25 minutes. Ainsi, la mise en oeuvre de cette méthode de fabrication est relativement rapide. Au cours de cette électrodéposition, on obtient une ou plusieurs réactions de réduction (1) à (4), qui produit(sen)t des ions hydroxyles OH-, en particulier à partir de l'oxygène 02 et de l'eau H2O de l'électrolyte 24 : 2H3O+ + 2e- -> H2 + 2 H2O (1) 2 H2O + 2e- -> H2 + 2 OH- (2) 02 +2 H2O + 4e- -> 4 OH- (3) 02 +2 H2O + 2e- -> 2 OH- + H2O2 (4) Parfois, les anions du sel peuvent participer aux réactions cathodiques. Ainsi, dans le cas particulier des nitrates, les équations sont comme suit : NO3" + 10 H+ + 8e- -> NH4+ + 3 H2O (5) NO3- + H2O + 2e- -> NO2- + 2 OH- (6) L'électrolyte 24 présentant un pH acide, la présence des cations H3O+ et la formation des ions hydroxyles OH- (base) peuvent également contribuer à la formation de composés contenant la base et les cations à déposer. Ainsi, pour le cas particulier des espèces cations de cérium et des anions hydroxyles, la formation de Ce(OH)3 et/ou de Ce(OH)2 2+ est favorisée, notamment par les réactions (7) à (9) : Ce3+ + 3 OH- -> Ce(OH)3 (7) 4 Ce3+ + 02 + 4 OH- + 2 H2O -> 4 Ce(OH)22+ (8) 2 Ce3+ + 2 OH- + H2O2 -> 2 Ce(OH) 22+ (9) Finalement, une déshydratation partielle et/ou une oxydation des composés électrodéposés peut se produire. Dans le cas particuliers des espèces comportant du cérium, l'oxydation de Ce3+ en Ce4+ peut se produire : Ce(OH)3 -> CeO2 + H3O+ + e- (10) Ce(OH)22+ -> CeO2 + 2 H2O (11) Les revêtements sont donc formés par électrogénération de base, par réaction avec les espèces cationiques présentes dans l'électrolyte soit par électrocristallisation, soit par précipitation. La couche de revêtement résulte de la formation initiale d'un film de composition générale T(OH) Z_X (L)X, Y H2O, avec T (terre rare) appartenant au groupe comprenant les lanthanides, l'yttrium, le zirconium et l'hafnium, L un ligand (tel que le nitrate ou tout autre anion) z nombre de charges positives du sel de départ x nombre de charges négatives du ligand Y nombre de molécules d'eau Selon une autre disposition préférentielle, mais facultative, la méthode de fabrication comprend en outre une étape de séchage de la couche de revêtement. Une telle étape est réalisée de préférence à température ambiante pendant au moins 24 heures, et de préférence jusqu'à 48 heures. De façon plus précise, une fois l'électrodéposition terminée, les pièces revêtues peuvent être rincées ou non à l'aide de différents solvants (eau, alcool, cétone, ester, aldéhyde) puis séchées ou non avec un flux d'air froid ou chaud ou d'autre gaz avec une puissance suffisamment basse pour éviter le détachement complet du revêtement du substrat ou bien être stocké pendant une certaine durée dans une enceinte en présence d'une substance hygroscopique ou toute autre méthode, comme par exemple la climatisation, pour évaporer au moins en partie l'humidité du revêtement. La méthode préférée est le rinçage à l'alcool suivi d'un premier séchage à l'aide d'un flux léger d'air chaud puis un deuxième séchage par stockage sous pression réduite (dans un dessiccateur de préférence au moins 24 h). Selon une autre disposition préférentielle, mais facultative, après ou non une étape de séchage, la méthode de fabrication comprend en outre une étape de traitement thermique de la couche de revêtement à une température élevée, de préférence entre 400°C et 2000°C pendant une durée d'au moins 10 minutes. La pression dans l'enceinte peut être partielle ou atmosphérique. L'atmosphère gazeuse dans l'enceinte peut être complètement ou partiellement oxydante et/ou neutre et/ou réductrice mais doit être en absence de toute substance corrosive telle que SO2r HCI, etc. qui puisse donner lieu à la formation d'une substance dans le revêtement qui contienne d'autres espèces que l'oxygène, l'azote, le carbone, les lanthanides, l'Yttrium, le Zirconium, l'Hafnium ou toute combinaison de ces espèces (sous forme neutre, cationique, anionique, covalente ou métallique). Dans ce cas, de préférence, le traitement thermique est réalisé sous pression atmosphérique d'argon en présence d'au moins 0,0001 bar d'oxygène, de préférence pendant 60 minutes à 1050 °C. Dans ce cas, on utilise de préférence une rampe de montée et descente en température de 5 °C/min. Un tel traitement thermique additionnel de la pièce revêtue de la couche de revêtement permet de modifier et d'adapter précisément la composition, la microstructure, la structure cristalline et/ou l'épaisseur de la couche de revêtement. Une telle adaptation permet d'améliorer la ou les propriétés correspondantes à l'application recherchée, telles que la résistance à l'oxydation cyclique, la résistance à l'oxydation isotherme, une réduction de la conductivité thermique, moins de dépendance à la présence d'une couche d'alumine obtenue par oxydation naturelle, et une meilleure tenue aux dépôts de sels fondus ou � CMAS � (pour � Ca0-MgO-AI2O3-SiO2�, à savoir des compositions d'oxydes contenant des oxydes de calcium, de magnésium, d'aluminium, de silicium, des mélanges des ces oxydes, résultant de l'ingestion de sable par le moteur et/ou de tout autre débris en provenance de la partie amont du moteur). De cette façon, on obtient le dépôt d'une couche de revêtement sous la forme d'un composé de nature céramique (et non métallique, car il ne s'agit pas d'une métallisation comme le phénomène résultant d'une électrodéposition conventionnelle). En effet, les couches de revêtements obtenues présentent une composition à base d'oxydes (de lanthanides et/ou d'yttrium et/ou de zirconium et/ou d'hafnium) contenant une proportion variable d'eau (hydroxydes métalliques), et qui comporte en outre des anions hydroxyles ou tout autre anion produit à partir des sels et des solvants. Ainsi, outre un oxyde appartenant au groupe formé des oxydes de lanthanides, d'yttrium, de zirconium et d'hafnium, la couche de revêtement comporte en outre au moins un hydroxyde métallique de formule Mx(OH)y (M étant le métal lanthanide, yttrium, zirconium et/ou hafnium, x la charge négative de l'anion hydroxyle OH- et y le nombre de charges positives du métal lanthanide, yttrium, zirconium et/ou hafnium) et au moins un anion hydroxyle (OH-). Les couches de revêtements peuvent présenter une composition variable contenant un ou plusieurs éléments parmi le groupe formé des lanthanides, de l'yttrium, du zirconium et de l'hafnium ; mais également de l'oxygène, de l'azote, du carbone (ou toute autre espèce contenu dans le contre-ion de l'électrolyte) ; ainsi que du nickel et/ou de l'aluminium et/ou du chrome et/ou du cobalt et/ou du titane et/ou du tungstène et/ou du tantale et/ou du molybdène et/ou du rhénium et/ou du ruthénium et/ou du niobium et/ou du silicium et/ou du fer et/ou du manganèse et/ou du platine et/ou du palladium et/ou de l'iridium. Quant à leur structure, les couches de revêtements obtenues grâce à la méthode de fabrication préférentielle, celle-ci peut être amorphe et/ou cristalline et/ou nanométrique (taille des éléments de l'ordre du nanomètre). En général, les couches de revêtement présentent un pourcentage minimal de phase cristalline avec une taille des cristaux dans le domaine nanométrique. Par ailleurs, la ladite couche de revêtement présente la plupart du temps une microstructure aciculaire et/ou nodulaire. Selon le choix des paramètres de l'électrodéposition, les couches de revêtements selon l'invention présentent des propriétés de résistance à l'oxydation à haute température et/ou un effet de barrière thermique et/ou un effet de captation d'espèces nocives. Dans tous les cas, une morphologie spécifique, consistant en une microstructure faïencée dite � en boue sèche � contenant des pores (et éventuellement des fissures) peut être observée sur la face extérieure de la couche de revêtement obtenue selon la méthode de fabrication préférentielle (figures 2 à 6). Comme on peut le voir sur les figures 2 à 4 montrant la surface d'une couche de revêtement formée uniquement à base d'oxydes de cérium (avec séchage), avec des densités de courant différentes allant en augmentant entre la figure 2 et la figure 4, il est possible d'obtenir des morphologies différentes(-0,5 mA/cm2 pour la figure 2, -1 mA/cm2 pour la figure 3 et -1,5 mA/cm2 pour la figure 4). En outre, l'augmentation de la densité de courant utilisée fait apparaître des fissures (figures 3 et 4) dont la taille (longueur, largeur, et profondeur) va en augmentant. La variation de la densité de courant modifie en outre les compositions à la surface de la couche de revêtement : l'application d'une densité de courant plus faible engendre un taux plus élevé d'éléments du substrat présents dans le revêtement car il présente une épaisseur plus faible, par rapport à des densités de courant plus élevées, tout spécialement le nickel pour les substrats à base d'alliage de nickel. L'épaisseur du dépôt augmente également avec la densité de courant appliquée et avec le temps de déposition. Un maximum de 35 % atomique de terre rare a été constaté avec les densités de courant maximales. Sur la figure 5 représentant également une couche de revêtement formée uniquement à base d'oxydes de cérium, le plus fort grossissement laisse ressortir un enchevêtrement de structures aciculaires sur la face extérieure de la couche de revêtement. Par � structure aciculaire �, on entend une structure dont les constituants micrographiques apparaissent en forme d'aiguille sur une coupe métallurgique, par la présence d'une morphologie allongée dans une direction privilégiée de l'espace des éléments composant la structure. Par comparaison, la figure 6 montre que pour une couche de revêtement formée d'oxyde mixte (en l'espèce des oxydes de cérium et de gadolinium), une microstructure nodulaire peut apparaître sur la face extérieure de la couche de revêtement. Par � microstructure nodulaire �, on entend la présence de constituants micrographiques de forme ronde irrégulière, par la présence d'une morphologie arrondie sans allongement préférentiel des éléments composant la structure. La couche de revêtement de la présente invention résultant de la méthode de fabrication qui vient d'être décrite croît couche après couche et présente un certain nombre de particularités. En particulier, cette couche de revêtement présente une concentration notable en lacunes d'oxygène, en particulier une concentration en lacunes d'oxygène supérieure ou égale à 1.1017 lacunes/cm3, de préférence supérieure ou égale à 10.1020 lacunes/cm3. En outre, cette couche de revêtement présente une structure poreuse avec une pluralité de fissures débouchantes. Dans le cadre de la présente invention, on recherche la présence de telles fissures, car elle joue plusieurs rôles. En particulier, la présence de fissures permet d'éviter le détachement de la couche de revêtement (de nature céramique) du substrat (en général de nature métallique) suite aux différents coefficients d'expansion thermique, notamment lors du cyclage thermique. En outre, la présence de ces fissures permet un accès limité à l'oxygène environnant, à travers la couche de revêtement, jusqu'au substrat. De plus, la couche de revêtement obtenue présentant des pores et des fissures, on réalise une réduction supplémentaire de la conductivité 15 thermique déjà basse de ce type de céramique. En particulier, la distance entre deux fissures voisines est comprise entre 5 et 50 �m et lesdites fissures présentent une largeur I comprise entre 1 et 25 �m. La plupart du temps, et en particulier lorsque soit le substrat, 20 soit la couche de revêtement comporte de l'aluminium, une fine couche d'oxyde protectrice (en particulier une couche d'alumine) contre l'oxydation ou la corrosion à chaud se forme à l'interface entre la couche de revêtement et le substrat. Une telle couche d'oxyde protectrice peut être générée par oxydation du substrat. Cette couche d'oxyde protectrice 25 contient de l'aluminium, des terres rares (lanthanides et/ou yttrium et/ou zirconium et/ou hafnium) et de l'oxygène. Cette couche de revêtement présente une épaisseur d'au moins 5 micromètres. Avec un traitement thermique additionnel de la pièce revêtue 30 de la couche de revêtement, on réalise la déshydratation de la couche de revêtement et on permet de modifier la microstructure et/ou l'épaisseur et/ou la composition de la couche de revêtement. En particulier, avec des températures de traitement thermique relativement modérées, notamment des températures inférieures à 900°C, 35 la microstructure faïencée est maintenue, la structure cristalline est davantage définie, l'épaisseur du dépôt diminue, le taux de terre rare en surface diminue et les éléments du substrat remontent dans la couche de revêtement. Ainsi, sur la figure 7, il s'agit d'une vue en coupe d'une couche de revêtement obtenue selon la méthode de fabrication décrite précédemment, formée uniquement à base d'oxydes de cérium CeO2_X, sur un substrat de type superalliage monocristallin à base nickel, sans traitement thermique. Sur la figure 8, il s'agit de la même couche de revêtement que celle de la figure 7, après un traitement thermique à température modérée (en l'espèce 900°C pendant 1 heure) à l'issue duquel l'épaisseur a diminué et la microstructure aciculaire est maintenue. Si l'on utilise des températures de traitement thermiques plus importantes, notamment des températures supérieures à 900°C, la microstructure devient nodulaire, l'épaisseur du dépôt diminue davantage et la couche d'oxyde développée à l'interface est plus épaisse. Ainsi, sur la figure 9, il s'agit de la même couche de revêtement que celle de la figure 7, après un traitement thermique à température élevée (en l'espèce 1050°C pendant 1 heure) à l'issue duquel l'épaisseur de la couche de revêtement a diminué et une microstructure nodulaire est apparue. Afin de promouvoir la formation de la couche d'oxyde protectrice, on utilise une atmosphère oxydante pour réaliser le traitement thermique. Un traitement thermique sous pression réduite d'air est donc préféré. A cet effet, selon un traitement thermique préférentiel, on place la pièce revêtue de la couche de revêtement dans une enceinte à température ambiante, puis on fait le vide jusqu'à 5.10-2 mbar, avant de réaliser la montée en température à 5°C/min sous un flux d'argon à pression atmosphérique jusqu'à 1050°C, de réaliser le traitement à cette température pendant une heure sous argon à 1 bar, puis de réaliser la descente en température à 5°C/min sous un flux d'argon jusqu'à la température ambiante. Il s'agit d'un traitement thermique effectué sous argon, sous pression réduite d'oxygène (présence d'oxygène résiduel d'au moins 0,0001 bar) pour favoriser l'oxydation. La couche de revêtement de la figure 9 a bénéficié d'un tel traitement thermique. On se réfère maintenant aux figures 10 et 11 illustrant respectivement les performances à l'oxydation isotherme et cyclique d'un substrat nu et d'un substrat revêtu selon différentes alternatives. Sur la figure 10, le gain de masse par unité de surface (mg.cm2) est mesuré en fonction du temps d'oxydation à 1100°C sous pression atmosphérique d'air. Sur la figure 11, le gain de masse par unité de surface (mg.cm2) est mesuré en fonction du nombre de cycles d'oxydation cyclique à 1100°C sous pression atmosphérique d'air. Les courbes A concernent un substrat nu de type superalliage monocristallin à base nickel. Les courbes B concernent le même substrat revêtu d'un aluminiure de nickel déposé par la technique d'Aluminisation Phase Vapeur (APV) (substrat aluminisé). Les courbes C concernent le même substrat revêtu d'une couche de revêtement formée d'oxydes de cérium obtenue par électrodéposition cathodique et traitement thermique. Enfin, sur la figure 10, la courbe D est relative à une pièce avec le même substrat revêtu d'un aluminiure de nickel (sous-couche) recouvert d'une couche de revêtement formée d'oxydes de cérium obtenue par électrodéposition cathodique et traitement thermique. Il peut être observé sur les figures 10 et 11 que la couche de revêtement (courbe C) confère une protection à l'oxydation (isotherme ou cyclique) à haute température similaire à celle d'une aluminisation (courbe B). Ainsi, on réduit notablement les cinétiques d'oxydation par rapport à un substrat nu (courbe A). La présence des lacunes d'oxygène permet cette résistance à l'oxydation à haute température en contribuant à la formation de la couche d'oxyde protectrice (en particulier l'alumine) à l'interface entre la couche de revêtement et le substrat, cette couche d'oxyde arrêtant ensuite partiellement l'entrée de l'oxygène à cette interface. C'est lors de cette formation de la couche d'alumine, par l'entrée de l'oxygène à l'emplacement des lacunes, que se produit le gain de masse plus important constaté pour la courbe C par rapport à la courbe B. Sur la figure 11, on voit que la résistance cyclique à l'oxydation est aussi bonne avec la couche de revêtement (courbe C) qu'avec une aluminisation (courbe B), et qu'elle est bien supérieure à celle d'un substrat nu. On a constaté l'évolution de la microstructure et l'apparition d'une microstructure nodulaire pendant l'oxydation isotherme (figure 10) ou cyclique (figure 11). Il est à noter qu'il est possible de prévoir le dépôt par électrodéposition cathodique de la couche de revêtement formée d'oxydes (notamment de cérium), avant ou après le dépôt en phase vapeur (CVD, ou autre telle technique et notamment APV) d'une couche d'aluminiure (notamment de nickel). On va maintenant présenter les caractéristiques préférentielles du revêtement selon la présente invention, en fonction de la (ou des) propriétés(s) spécifique(s) que l'on recherche pour la couche de revêtement céramique. Application 1: anti oxydation et/ou anticorrosion à 15 haute température Dans ce cas, on dispose d'une couche de revêtement de type � boue séchée � présentant l'une ou plusieurs des dispositions préférentielles suivantes : - la distance entre deux fissures voisines est inférieure à 20 �m, 20 - lesdites fissures présentent une largeur I inférieure à 10 �m, - ladite couche de revêtement présente une microstructure nodulaire de taille nanométrique et/ou micrométrique, - ladite couche de revêtement présente une concentration en lacunes d'oxygène inférieure ou égale à 1023/cm3 et de préférence 25 supérieure ou égale à 10.1020 lacunes /cm3, voire supérieure à 30.1020 lacunes /cm3, - ladite couche de revêtement présente une épaisseur inférieure à 30 micromètres. La composition de la couche de revêtement est la suivante : 30 - entre 15 et 30 % atomique d'oxydes de lanthanides et/ou d'yttrium et/ou de zirconium et/ou d'hafnium, - entre 50 et 75 % atomique d'oxygène, - entre 0,5 et 15 % atomique d'azote. 35 La structure cristalline de la couche de revêtement est indifférente. Il est ainsi possible d'utiliser une telle pièce comme pièce thermomécanique fonctionnant dans un environnement de travail oxydant et chaud présentant une température supérieure à 500 °C. En effet, la couche de revêtement présentant une certaine densité minimale de lacunes d'oxygène (supérieure ou égale à 10.1020 lacunes /cm3), on dispose de composés sous-stoechiométriques. Par ailleurs, la présence de lacunes d'oxygène permet la captation d'oxygène depuis l'environnement et sa diffusion jusqu'à l'interface entre le substrat et la couche de revêtement ce qui assure la formation rapide d'une couche d'oxyde à cette interface, et par là la protection du substrat. De plus, cette capture d'oxygène réduit la pression partielle d'oxygène et favorise donc la formation de l'oxyde le plus stable (l'alumine a-AI203 dans le cas d'un substrat formé d'un alliage alumino-formeur). Application 2 Barrières thermiques Dans ce cas, on dispose d'une couche de revêtement de type � boue séchée � présentant l'une ou plusieurs des dispositions préférentielles suivantes : - la distance entre deux fissures voisines est comprise entre 20 20 et 50 p m, - lesdites fissures présentent une largeur I inférieure à 10 �m, - ladite couche de revêtement présente une microstructure nodulaire de taille nanométrique et/ou micrométrique, - ladite couche de revêtement présente une concentration en 25 lacunes d'oxygène inférieure ou égale à 1023/cm3 et de préférence supérieure ou égale à 10.1020 lacunes /cm3, voire supérieure à 30.1020 lacunes /cm3, - ladite couche de revêtement présente une épaisseur supérieure à 20 micromètres. 30 La composition de la couche de revêtement est la suivante : - entre 15 et 30 % atomique d'oxydes de lanthanides et/ou d'yttrium et/ou de zirconium et/ou d'hafnium, - entre 50 et 75 % atomique d'oxygène, 35 - entre 0,5 et 15 % atomique d'azote. La structure cristalline de la couche de revêtement est cubique et/ou tétragonale mais pas monoclinique. Il est ainsi possible d'utiliser une telle pièce comme pièce thermomécanique fonctionnant dans un environnement de travail chaud présentant une température supérieure à 500 °C, ledit revêtement jouant le rôle de barrière thermique pour le substrat, la couche de revêtement présentant une conductivité thermique inférieure à 12 W.m-1.K-1, voire une conductivité thermique inférieure à 5 W.m-1.K-1 Il est possible d'obtenir des couches de revêtement présentant une concentration uniforme, ou bien graduelle et variant dans son épaisseur, de l'oxyde ou des oxydes de terre rare (en particulier d'oxyde de cérium). Application 3 : réduction émissions de gaz à effet de serre Cet effet de captation d'espèces nocives et polluantes qui permet de réduire les émissions de gaz à effet de serre (notamment émis par les moteurs d'avion) provient du fait que la couche de revêtement céramique/d'oxydes selon l'invention obtenue par le procédé préférentiel décrit précédemment comporte au moins un oxyde parmi le groupe comprenant les oxydes de lanthanides, d'yttrium, de zirconium et d'hafnium, lequel oxyde sert de catalyseur. En effet, du fait de sa composition et de sa densité élevée en lacunes, notamment en lacunes d'oxygène, il est possible de capter les gaz (tels que les hydrocarbures, monoxyde de carbone, oxydes d'azote, suies et autres composés des gaz d'echappement) et, par l'intermédiaire de réactions d'oxydo-réduction, d'éliminer au moins une partie des composés nocifs et/ou polluants, tout en renouvelant au moins une partie des ions susceptibles de réagir. Il faut également mentionner parallèlement les bonnes propriétés OSC (� Oxygen Storage Capacity �) de la couche de revêtement obtenue par ce procédé car par la présence des lacunes d'oxygène, il s'ensuit un phénomène de capture de l'oxygène environnant qui non seulement agit dans le cadre de l'oxydation des gaz polluants, mais peut également agir par diffusion dans la couche de revêtement pour former une couche d'oxyde la plus stable thermodynamiquement. Dans ce cas, on dispose d'une couche de revêtement de type � boue séchée � présentant l'une ou plusieurs des dispositions préférentielles suivantes : - la distance entre deux fissures voisines est inférieure à 20 �m, - lesdites fissures présentent une largeur I inférieure à 10 �m, - ladite couche de revêtement présente une microstructure nodulaire de taille nanométrique et/ou micrométrique, - ladite couche de revêtement présente une concentration en lacunes d'oxygène supérieure ou égale à 10.1020 lacunes /cm3, - ladite couche de revêtement présente une épaisseur inférieure à 30 micromètres. La composition de la couche de revêtement est la suivante : - entre 15 et 30 % atomique d'oxydes de lanthanides et/ou d'yttrium et/ou de zirconium et/ou d'hafnium, - entre 50 et 75 % atomique d'oxygène, - entre 0,5 et 15 % atomique d'azote. La structure cristalline de la couche de revêtement est indifférente. Par ailleurs, ladite couche de revêtement présente de préférence une microstructure nodulaire (morphologies arrondies) de taille nanométrique et/ou micrométrique, avec une surface active non négligeable de par la présence de pores et de fissures. Il est ainsi possible d'utiliser une telle pièce comme pièce thermomécanique fonctionnant dans un environnement de travail oxydant et chaud présentant une température supérieure à 100 °C, ladite couche de revêtement présentant un effet de captation d'espèces nocives. En effet, du fait de la présence des lacunes, il est possible de capter les gaz et par l'intermédiaire de réactions d'oxydo-réduction, d'éliminer au moins une partie des composés nocifs et/ou polluants, tout en renouvelant une partie au moins des ions susceptibles de re-réagir. Cette couche de revêtement de céramique à base d'oxyde(s) a pour avantage majeur de former à lui seul le catalyseur du fait de sa composition et donc de sa densité de lacunes, que l'on peut contrôler via le dopage par d'autres cations et leur fraction molaire. Ainsi, il n'est pas nécessaire de prévoir a présence d'un métal support pour effectuer la catalyse : il s'agit d'un revêtement de type � se/f-active coating �. On va maintenant présenter en détail le protocole relatif à la mise en oeuvre de la méthode de fabrication préférentielle. On réalise une couche de revêtement CeO2_X sur un substrat base nickel, en particulier un superalliage à base nickel, selon les étapes 1.1 à 1.13. Préparation du bain électrolytique (ou électrolyte) : 1.1 : dissolution du sel de Ce(NO3)3, 6H2O dans de l'eau à la concentration souhaitée ; 1.2 : stockage hermétique pour éviter le contact avec l'air et la possible oxydation partielle des cations métalliques (cas du cérium) ; 1.3 : préparation du bain électrolytique : il s'agit d'un bécher rempli avec 400 mL de solution à température ambiante sans agitation ; 1.4 : on utilise une cellule électrochimique conventionnelle à trois électrodes, à savoir une électrode de référence 30, une contre électrode large en platine (anode 28) assurant une bonne distribution des lignes de densité de courant sur toute la surface de l'échantillon à revêtir qui constitue lui-même l'électrode de travail (cathode 26). Préparation de la pièce à revêtir : 1.5 : Préparation de surface en utilisant un sablage à l'alumine AI2O3 typique avant élaboration d'un dépôt de platine Pt pour aluminisation APV mais toute autre préparation n'est pas exclue (polissage mécanique, électrochimique, etc.) ; 1.6 : dégraissage des échantillons dans un solvant alcoolique de préférence (éthanol) / rinçage puis séchage à l'air chaud (50 Les caractéristiques de la couche de revêtement ainsi obtenue sont les suivantes: - Morphologie et épaisseur : la couche de revêtement obtenue par électrodéposition recouvre de manière homogène la surface des substrats, avec des discontinuités sous forme de fissures, donnant lieu à un aspect type � boue séchée �. La distribution des fissures est aléatoire, la largeur de ces fissures est comprise entre 1 et 25 pm, et la distance inter-fissures se situe préférentiellement entre 5 et 50 pm. Les fissures peuvent être traversantes de manière totale ou partielle sur toute l'épaisseur de la couche de revêtement. L'épaisseur de la couche de revêtement doit être comprise entre 1 et 100 pm. Sous la couche de revêtement à base d'oxyde de terre rare, des couches sous-jacentes résultant de la réaction du dépôt avec le substrat peuvent également apparaître. Leur épaisseur ne dépassera pas celle de la couche de revêtement. - Composition : les couches de revêtement comprennent entre 0,10 et 35 °A) atomique d'éléments type lanthanide et/ou d'yttrium et/ou de zirconium et/ou d'hafnium, entre 0,5 et 75 % atomique d'oxygène et entre 0,5 et 30 atomique d'azote. - Structure cristalline : Avant traitement thermique, les couches de revêtement comprennent des phases cristallines d'oxydes, hydroxydes, de nitrates ou de leurs combinaisons d'élément lanthanide et/ou d'yttrium et/ou de zirconium et/ou d'hafnium et une fraction de phases amorphes. Après traitement thermique, toute la couche de revêtement est cristallisée. - Microstructure : La microstructure des couches de revêtement comprend des formes allongées (type aiguilles), des formes arrondies (type protubérance sphérique ou choux-fleur), des formes type rose des sables et des formes en plaquettes. Leur taille n'excède pas la distance inter-fissures. - Défauts : Les couches de revêtement comprennent, en proportions variables (0,5-75%), des défauts type lacunes anioniques et cationiques. Des caractéristiques analogues de la couche de revêtement ont été obtenues pour le dépôt d'une couche de revêtement CeO2_X sur un substrat (matériau de la pièce ou sous-couche du revêtement) : - d'aluminiure de nickel (ou sur un autre type d'aluminiure), ou - à base de platine, ou - de siliciure de nickel (ou sur un autre type de siliciure), ou - formé d'un matériau composite présentant un minimum de conductivité électronique (par exemple, un � cermet � avec une matrice de Co et un renfort de carbure de tungstène) D'autres procédés de dépôt peuvent également être utilisés pour réaliser la couche de revêtement céramique, notamment toutes les techniques de dépôt de l'art antérieur mentionnées dans la partie introductive de la présente demande de brevet. Ainsi, différentes techniques de dépôt telles que l'électrophorèse, le sol-gel, la sérigraphie, l'application au pinceau ou par immersion, la précipitation chimique, la pulvérisation, la projection, les dépôts chimiques en phase vapeur (CVD) les dépôts physiques en phase vapeur (PVD) ou toutes leurs combinaisons peuvent également être utilisés pour élaborer la couche de revêtement céramique. Par exemple, dans le cas de la projection, le même type de solution peut être employée tout en ajoutant un ou plusieurs additifs (comme par exemple du polyéthylèneglycol ùPEG-, du poly-vinyl-alcool - PVA-) afin d'augmenter la viscosité de la solution et d'améliorer la mouillabilité (le contact) entre le substrat et la solution contenant la terre rare à déposer ainsi que de rendre plus plastique le dépôt et éviter qu'il s'écaille de la surface. Un traitement thermique supplémentaire en augmentant par paliers la température sous atmosphère (au moins légèrement) oxydante est également nécessaire pour consolider le revêtement, faciliter l'ancrage entre le dépôt projeté et le substrat et contrôler la composition chimique, la morphologie, la microstructure, la structure cristalline et la quantité de défauts présents dans les couches déposées. REVENDICATIONS1. Pièce comportant un substrat formé dans un matériau conducteur des électrons et, sur au moins une partie de la surface du substrat, un revêtement comportant une couche de revêtement céramique, caractérisée en ce que ladite couche de revêtement comporte au moins un oxyde parmi le groupe comprenant les oxydes de lanthanides, d'yttrium, de zirconium et d'hafnium et en ce que ladite couche de revêtement présente une concentration en lacunes d'oxygène supérieure ou égale à 1.1017/cm3. 2. Pièce selon l'une quelconque des revendications précédentes, caractérisée en ce que ladite couche de revêtement présente une pluralité de fissures débouchant à sa surface. 3. Pièce selon la revendication 2, caractérisée en ce que la distance entre deux fissures voisines est comprise entre 5 et 50 �m. 4. Pièce selon la revendication 2 ou 3, caractérisée en ce que lesdites fissures présentent une largeur I comprise entre 1 et 25 �m. 5. Pièce selon l'une quelconque des revendications précédentes, caractérisée en ce que ladite couche de revêtement présente une épaisseur d'au moins 5�m et d'au plus 100 �m. 6. Pièce selon l'une quelconque des revendications précédentes, caractérisée en ce que ladite couche de revêtement comprend : - entre 0,5 et 35 % atomique d'oxydes de lanthanides et/ou d'yttrium et/ou de zirconium et/ou d'hafnium, - entre 0,5 et 75 % atomique d'oxygène, - entre 0,5 et 30 % atomique d'azote. 7. Pièce selon l'une quelconque des revendications précédentes, caractérisée en ce que ladite couche de revêtement comprend en outre au moins un hydroxyde métallique de formule MX(OH)y (M étant le métal lanthanide, yttrium, zirconium et/ou hafnium, x la charge négative de l'anion hydroxyle OH- et y le nombre de charges positives du métal lanthanide, yttrium, zirconium et/ou hafnium) et au moins un anion hydroxyle (OH-). 8. Pièce selon l'une quelconque des revendications précédentes, caractérisée en ce que ladite couche de revêtement comprend des oxydes de cérium Ce2O3 et/ou CeO2. 9. Pièce selon l'une quelconque des revendications précédentes, caractérisée en ce que ladite couche de revêtement présente une microstructure aciculaire et/ou nodulaire. 10. Pièce selon l'une quelconque des revendications précédentes, caractérisée en ce que ledit substrat est formé dans un matériau appartenant au groupe comprenant les superalliages, les superalliages à base de nickel, les superalliages à base de cobalt, le titane et ses alliages, les composés intermétalliques à base d'aluminiures et/ou de siliciures, les composites à matrice métallique, les composites à matrice céramique et les composites à matrice organique. 11. Pièce selon l'une quelconque des revendications précédentes, caractérisée en ce que ledit substrat comporte de l'aluminium et en ce que le revêtement comporte, entre le substrat et la couche de revêtement, une couche d'alumine. 12. Pièce selon la revendication 2, caractérisée en ce que la distance entre deux fissures voisines est comprise entre 20 et 50 �m. 13. Pièce selon l'une quelconque des revendications précédentes, caractérisée en ce que ladite couche de revêtement présente une concentration en lacunes d'oxygène inférieure ou égale à 1023/cm3. 14. Pièce selon l'une quelconque des revendications précédentes, caractérisée en ce que ladite couche de revêtement présente une épaisseur supérieure à 20 micromètres. 15. Pièce selon la revendication 2, caractérisée en ce que la distance entre deux fissures voisines est inférieure à 20 �m. 16. Pièce selon la revendication 12 ou 15, caractérisée en ce que lesdites fissures présentent une largeur I inférieure à 10 lm. 17. Pièce selon l'une quelconque des revendications précédentes, caractérisée en ce que ladite couche de revêtement présente une microstructure nodulaire de taille nanométrique et/ou micrométrique. 18. Pièce selon l'une quelconque des revendications précédentes, caractérisée en ce que ladite couche de revêtement présente une épaisseur inférieure à 30 micromètres. 19. Utilisation de la pièce selon l'une quelconque des revendications 15 à 18 comme pièce thermomécanique fonctionnant dans un environnement de travail oxydant et chaud présentant une température supérieure à 500 °C. 20. Utilisation de la pièce selon l'une quelconque des revendications 12 à 14, 16 et 17 comme pièce thermomécanique fonctionnant dans un environnement de travail chaud présentant une température supérieure à 500 °C, ledit revêtement jouant le rôle de barrière thermique pour le substrat, la couche de revêtement présentant une conductivité thermique inférieure à 12 W.m-1.K-1. 21. Utilisation de la pièce selon l'une quelconque des revendications 15 à 18 comme pièce thermomécanique fonctionnant dans un environnement de travail oxydant et chaud présentant une température supérieure à 100 °C, ladite couche de revêtement présentant un effet de captation d'espèces nocives.20